(57)【要約】  両性スチルベン組成物（１２）を開示する。当該組成物は、所定の量の４，４’−ジアミノ−２，２’−スチルベンジスルホン酸（１６）、ビアリールスルホナート−４、４’−ジアミノ−２，２’−スチルベンジスルホン酸（１６’）、ビアリールジスルホナート−４、４’−ジアミノ−２，２’−スチルベンジスルホン酸（１６“）、それらの誘導体、それらの塩、及び／又はそれらの混合物と定着剤（１８）とを混合して成る。【選択図】図１
2008540700.tif 000002
【特許請求の範囲】
【請求項１】
両性スチルベン組成物（１２）であって：
所定量の４，４’−ジアミノ−２，２’−スチルベンジスルホン酸（１６）、ビアリールスルホナート−４、４’−ジアミノ−２，２’−スチルベンジスルホン酸（１６’）、ビアリールジスルホナート−４、４’−ジアミノ−２，２’−スチルベンジスルホン酸（１６”）、それらの誘導体、それらの塩、及びそれらの混合物のうちの少なくとも１つ；及び
定着剤（１８）
を含む、両性スチルベン組成物（１２）。
【請求項２】
前記定着剤（１８）が、ポリグアニジン、グアニジン、ビグアニジン、ジグアニジン、ポリアルキルビグアニド、ポリアルキルイミン、ポリアリールイミン、ポリアルキルグアニジン、ポリアリールグアニジン、ポリモノグアニジン及びそれらの混合物のうちの少なくとも１つである、請求項１に記載の両性スチルベンの組成物（１２）。
【請求項３】
前記定着剤（１８）が、ポリ（ヘキサメチレンビグアニド）ヒドロクロリドである、請求項１又は２に記載の両性スチルベン組成物（１２）。
【請求項４】
前記所定量の４，４’−ジアミノ−２，２’−スチルベンジスルホン酸（１６）、ビアリールスルホナート−４、４’−ジアミノ−２，２’−スチルベンジスルホン酸（１６’）、ビアリールジスルホナート−４、４’−ジアミノ−２，２’−スチルベンジスルホン酸（１６”）、それらの誘導体、それらの塩、及びそれらの混合物のうちの少なくとも１つが、約０．１ｇｓｍ〜約５ｇｓｍの範囲にある、請求項１〜３の何れか１つに記載の両性スチルベン組成物（１２）。
【請求項５】
前記定着剤（１８）が、約０．１ｇｓｍ〜約１０ｇｓｍの範囲の量にて存在する、請求項１〜４の何れか１つに記載の両性スチルベン組成物（１２）。
【請求項６】
４，４’−ジアミノ−２，２’−スチルベンジスルホン酸（１６）、ビアリールスルホナート−４、４’−ジアミノ−２，２’−スチルベンジスルホン酸（１６’）、ビアリールジスルホナート−４、４’−ジアミノ−２，２’−スチルベンジスルホン酸（１６”）、それらの誘導体、それらの塩、及びそれらの混合物のうちの少なくとも１つが、前記定着剤（１８）と、実質的に均一に及び不均一に混合されているうちの少なくとも１つである、請求項１〜５の何れか１つに記載の両性スチルベン組成物（１２）。
【請求項７】
４，４’−ジアミノ−２，２’−スチルベンジスルホン酸（１６）、ビアリールスルホナート−４、４’−ジアミノ−２，２’−スチルベンジスルホン酸（１６’）、ビアリールジスルホナート−４、４’−ジアミノ−２，２’−スチルベンジスルホン酸（１６”）、それらの誘導体、それらの塩、及びそれらの混合物のうちの少なくとも１つが、その上に前記組成物が配置されることになる基材（１４）の蛍光性を高めるべく適合される、請求項１〜６の何れか１つに記載の両性スチルベン組成物（１２）。
【請求項８】
高い蛍光性を有する媒体基材（１４）を製造する方法であって：
所定量の４，４’−ジアミノ−２，２’−スチルベンジスルホン酸（１６）、ビアリールスルホナート−４、４’−ジアミノ−２，２’−スチルベンジスルホン酸（１６’）、ビアリールジスルホナート−４、４’−ジアミノ−２，２’−スチルベンジスルホン酸（１６”）、それらの誘導体、それらの塩、及びそれらの混合物のうちの少なくとも１つを定着剤（１８）と混合して溶液を形成すること；
前記溶液を前記媒体基材（１４）上に配置すること；
を包含し、前記溶液が、実質的に、前記媒体基材（１４）の蛍光性を高める、方法。
【請求項９】
前記媒体基材（１４）の蛍光性が、約２〜約１３の範囲にあるｐＨにおいて実質的に高められる、請求項８に記載の方法。
【請求項１０】
前記溶液を配置することが、インクジェット装置による射出、ディップコーティング、ドローコーティング、及びそれらの組合せのうちの１つによって達成される、請求項８〜９の何れか１つに記載の方法。
【発明の詳細な説明】
【技術分野】
【０００１】
本開示は、概して、スチルベン組成物に関し、より詳細には、両性スチルベン組成物に関する。
【背景技術】
【０００２】
従来の増白剤、例えば、紙パルプに用いられるものは、一般に、アニオン性である。そして、ある場合においては、アニオン性増白剤は、定着剤を混合すると溶液から分離又は凝固する傾向がある。従来の定着剤は、事実上、カチオン性であり、例えば、ポリカチオンポリマーである。アニオン性増白剤は、これらのタイプの定着剤と反応及び結合する傾向があり、そして生ずる生成物は溶液混合物から分離又は凝固することがある。結果として、紙の白色度が低下し得る。さらに、前述のアニオン性増白剤の製造は、増白剤の不安定性を実質的に回避するように、アニオン性増白剤を定着剤とは物理的に分離するべく、余分の処理段階を包含し得る。しかしながら、これらの余分の処理段階は、コストが高く且つ多くの時間を要す。
【発明の開示】
【発明が解決しようとする課題】
【０００３】
従って、定着剤に適合性を示す増白剤を提供することが望まれている。
【課題を解決するための手段】
【０００４】
両性スチルベン組成物を開示する。当該組成物は、所定の量の４，４’−ジアミノ−２，２’−スチルベンジスルホン酸、ビアリールスルホナート−４、４’−ジアミノ−２，２’−スチルベンジスルホン酸、ビアリールジスルホナート−４、４’−ジアミノ−２，２’−スチルベンジスルホン酸、それらの誘導体、それらの塩、及び／又はそれらの混合物のうちの少なくとも１つと、定着剤と混合して成る。
【発明を実施するための最良の形態】
【０００５】
目的、特徴及び利点は、添付の詳細な説明及び添付の図面を参照すれば明らかとなろう。図面において、類似する符号は、必ずしも同一ではないが類似する構成要素を表す。簡潔にするため、既にその機能を説明した符号に関しては、それらが後の図面に現れたとしても説明しない場合がある。
【０００６】
両性スチルベン組成物の実施形態では、両性スチルベンを定着剤と混合する。両性スチルベンは、定着剤に適合性を示し、従って、溶液からの分離を好都合に回避することができる。この適合性のため、増白剤を定着剤から分離する必要なく、溶液を製造することができる。さらに、両性スチルベンは、実質的に蛍光効率を高め、且つ広いｐＨ範囲において可溶化状態を維持する。
【０００７】
次に図１を参照して説明すると、システム１０の一実施形態は、両性スチルベン組成物１２がその上に配置された基材１４を含む。システム１０の一実施形態では、両性スチルベン組成物１２は、基材上に配置／分散／付着／印刷される。基材１４上への配置、分散、付着、又は印刷は、製紙プロセスに組み入れることができる（例えば、サイズプレス又はウェットエンドにおいて）。配置／分散／付着／印刷を達成する非限定例としては、インクジェットペンからの溶液の射出、ディップコーティング、及び／又はドローコーティング、及び／又はそれらの組合せが挙げられる。
【０００８】
適切な基材１４としては、限定はしないが、紙、高分子材料、金属、及び／又はそれらの組合せが挙げられる。基材１４は、多孔性及び／又は非多孔性材料とし得ることを理解されたい。
【０００９】
両性スチルベン組成物１２は、所定の量の４，４’−ジアミノ−２，２’−スチルベンジスルホン酸１６、ビアリールスルホナート−４、４’−ジアミノ−２，２’−スチルベンジスルホン酸、ビアリールジスルホナート−４、４’−ジアミノ−２，２’−スチルベンジスルホン酸、それらの誘導体、それらの塩、及び／又はそれらの混合物のうちの少なくとも１つを含む。
【００１０】
図２Ａは、４，４’−ジアミノ−２，２’−スチルベンジスルホン酸１６の親構造を示し、図２Ｂは、ビアリールスルホナート−４、４’−ジアミノ−２，２’−スチルベンジスルホン酸１６’の親構造を示し、そして図２Ｃは、ビアリールジスルホナート−４、４’−ジアミノ−２，２’−スチルベンジスルホン酸１６”の親構造を示す。Ｍ及びＭ’は同じものとも異なるものともし得ることを理解されたい。一実施形態では、Ｍ及びＭ’は、Ｈ＋、Ｎａ＋、Ｋ＋、及び／又はＮＲ４＋（ここで、Ｒは、Ｈ、アルキル基、又はアリール基）である。Ｒ１、Ｒ２、Ｒ３、及びＲ４もまた、同じものとも異なるものともし得、一実施形態では、Ｈ、アルキル基、アリール基、又は複素環式環である。
【００１１】
４，４’−ジアミノ−２，２’−スチルベンジスルホン酸１６の両性スチルベン誘導体の非限定例としては、商品名Ｆｌｕｏｒｅｓｃｅｎｔ  Ｂｒｉｇｈｔｎｅｒ  ２４、Ｆｌｕｏｒｅｓｃｅｎｔ  Ｂｒｉｇｈｔｎｅｒ  ２８、Ｆｌｕｏｒｅｓｃｅｎｔ  Ｂｒｉｇｈｔｎｅｒ  ７１、Ｆｌｕｏｒｅｓｃｅｎｔ  Ｂｒｉｇｈｔｎｅｒ  ８５、Ｆｌｕｏｒｅｓｃｅｎｔ  Ｂｒｉｇｈｔｎｅｒ  ２１０、及びＦｌｕｏｒｅｓｃｅｎｔ  Ｂｒｉｇｈｔｎｅｒ  ２２０を付して様々な供給元から市販されているものが挙げられる。これらの増白剤は、４，４’−ジアミノ−２，２’−スチルベンジスルホン酸１６の親分子構造を有することを理解されたい。
【００１２】
４，４’−ジアミノ−２，２’−スチルベンジスルホン酸１６、ビアリールスルホナート−４、４’−ジアミノ−２，２’−スチルベンジスルホン酸１６’、及びビアリールジスルホナート−４、４’−ジアミノ−２，２’−スチルベンジスルホン酸１６”のそれぞれの塩の非限定例には、全てのその有機若しくは無機塩が含まれる。一実施形態では、その塩は、Ｍ及びＭ’がＮａ＋若しくはＫ＋の場合の図２Ａ、２Ｂ、及び２Ｃ記載の親構造の何れかを含む。
【００１３】
一実施形態では、４，４’−ジアミノ−２，２’−スチルベンジスルホン酸１６、ビアリールスルホナート−４、４’−ジアミノ−２，２’−スチルベンジスルホン酸１６’、ビアリールジスルホナート−４、４’−ジアミノ−２，２’−スチルベンジスルホン酸１６”、それらの誘導体、及び／又はそれらの塩のうちの少なくとも１つは、約０．１グラム／平方メートル（ｇｓｍ）〜約５ｇｓｍの範囲の量にて、組成物１２に存在する。非限定例においては、０．９８μモル／Ｌの４，４’−ジアミノ−２，２’−スチルベンジスルホン酸１６が、組成物１２に存在する。
【００１４】
両性スチルベン組成物１２はまた、４，４’−ジアミノ−２，２’−スチルベンジスルホン酸１６、ビアリールスルホナート−４、４’−ジアミノ−２，２’−スチルベンジスルホン酸１６’、ビアリールジスルホナート−４、４’−ジアミノ−２，２’−スチルベンジスルホン酸１６”、それらの誘導体、それらの塩、及び／又はそれらの混合物のうちの少なくとも１つに適合性を示す定着剤１８を含む。一実施形態では、印刷画像中のアニオン着色剤を定着させるために、反応性の高いカチオンポリマーを定着剤１８に含有させる。そのようなカチオンポリマーの非限定例には、ポリグアニジン及びポリエチレンイミンが含まれる。例示的な一実施形態において、当該カチオンポリマーは、例えば、ポリ（Ｃ３−１８−ヒドロカルビルモノグアニジン）などのポリモノグアニジンである。ポリ（Ｃ３−１８−ヒドロカルビルモノグアニジン）には、（以下に示す）式１及び式２又はそれらの塩が含まれる。
【００１５】
式１及び２において、“ｍ”は０又は１であり、“Ｙ”はＣ２−１８−ヒドロカルビル基であり、“Ａ”及び“Ｂ”は、合せて合計３〜１８個の炭素原子を含むヒドロカルビル基であり、そして各“Ｒ”は、水素、アルキル、アルコキシ、置換アルキル又は置換アルコキシである。
【００１６】
他の実施形態では、ポリ（Ｃ３−１８−ヒドロカルビルモノグアニジン）は、（以下に示す）式３、又はその塩である。式３において、“ｎ”は２〜５０である。
【００１７】
ポリグアニジン及びポリモノグアニジンのほか、定着剤１８の他の非限定例としては、グアニジン、ビグアニジン、ジグアニジン、ポリアルキルビグアニド、ポリアルキルイミン、ポリアリールイミン、ポリアルキルグアニジン、ポリアリールグアニジン、及びそれらの混合物が挙げられる。
【００１８】
グアニジン、ジグアニジン、及びポリグアニジンの非限定例としては、アダマンチルグアニジン、アジピルジグアニジン、アミノグアニジン、ベンズイミダゾールグアニジン、ブチルグアニジン、ベンジルグアニジン、シクロヘキシルグアニジン、ジイソプロピルグアニジン、ジブチルグアニジン、ジベンジルグアニジン、ジフェニルグアニジン、ジシアンジアミド（シアノグアニジン）、ジトルイルグアニジン、ジナフチルグアニジン、ジシクロヘキシルグアニジン、ジノルボルニルグアニジン、ジアダマンチルグアニジン、ジメチルグアニジン、ジエチルグアニジン、エチレンジグアニジン、エチルグアニジン、グアニジン、グルタリルジグアニジン、ヘキサメチレンジグアニジン、ヘプタメチレンジグアニジン、イソプロピルグアニジン、メチルグアニジン、マロニルジグアニジン、ナフチルグアニジン、ノルボルニルグアニジン、ニトロアミノグアニジン、オクタメチレンジグアニジン、オキサリルジグアニジン、ペンタメチレンジグアニジン、フェニレンジグアニジン、ピペラジンジグアニジン、プロピレンジグアニジン、フタリルジグアニジン、ピメリルジグアニジン、フェニルグアニジン、スクシニルジグアニジン、スベリルジグアニジン、テトラメチレンジグアニジン、トルイルグアニジン、及びそれらの組合せが挙げられる。
【００１９】
さらに、ビグアニド（イミドジカルボンイミド酸ジアミド）、ビグアニジン、イミドトリカルボンイミド酸ジアミド、イミドテトラカルボンイミド酸ジアミド、ジビグアニド、ビス（ビグアニジン）、ポリビグアニド、及びポリ（ビグアニジン）の非限定例としては、アジピルジビグアニド、アダマンチルビグアニド、ブチルビグアニド、ベンジルビグアニド、ビグアニド、ビグアニジン、シクロヘキシルビグアニド、ジメチルビグアニド、ジエチルビグアニド、ジイソプロピルビグアニド、ジブチルビグアニド、ジベンジルビグアニド、ジフェニルビグアニド、ジトルイルビグアニド、ジナフチルビグアニド、ジシクロヘキシルビグアニド、ジノルボルニルビグアニド、ジアダマンチルビグアニド、エチレンジビグアニド、エチルビグアニド、グルタリルジビグアニド、ヘキサメチレンジビグアニド、ヘプタメチレンジビグアニド、イソプロピルビグアニド、マロニルジビグアニド、メチルビグアニド、ノルボニルビグアニド、ナフチルビグアニド、オクタメチレンジビグアニド、オキサリルジビグアニド、フェニルビグアニド、ピメリルジビグアニド、フタリルジビグアニド、パルドリン、ポリヘキサメチレンビグアニド、ペンタメチレンジビグアニド、ピペラジンジビグアニド、フェニレンジビグアニド、プロピレンジビグアニド、スクシニルジビグアニド、スベリルジビグアニド、テトラメチレンジビグアニド、トルイルビグアニド、及びそれらの組合せが挙げられる。
【００２０】
非限定的な一実施形態では、当該定着剤１８は、ポリ（ヘキサメチレンビグアニド）ヒドロクロリド（ＰＨＭＢ）である。理解されるべきは、定着剤１８は、所望の量にて存在させることができ、そして一実施形態では、その量は約０．１ｇｓｍ〜約１０ｇｓｍである。非限定例では、９７μｅｑ／Ｌ、即ち（６当量／モルと仮定して）１６μＭの定着剤１８が用いられる。
【００２１】
何れの理論にも囚われないが、ビグアニジンタイプの定着剤１８と両性スチルベン１６、１６’、１６”との混合は、少なくとも部分的に、Ｃ＝Ｃ結合の周りのねじれを制限する構造的剛性の形成により蛍光性を有利に高めるものと思われる。
【００２２】
当該方法の一実施形態では、両性スチルベン１６、１６’、１６” と定着剤１８は、実質的に、均一に及び／又は不均一に一緒に混合させ得る。さらに、両性スチルベン組成物１２は、前述の方法のような、任意の適切な方法を用いて基材１４上に配置し得る。
【００２３】
本開示の実施形態をさらに説明するために、以下、実施例を提示する。これらの実施例は例示目的で提示するものであって、開示する実施形態に発明の範囲を限定する意のないことを理解されたい。
【実施例】
【００２４】
４，４’−ジアミノ−２，２’−スチルベンジスルホン酸の性質を理解するために、スチルベン、スチルベン４、４’−ジアミノスチルベンジヒドロクロリド、及び４、４’−ジアミノ−２，２’−スチルベンジスルホン酸の溶液相の蛍光性を、定着剤の存在下及び不在下においてｐＨ４、７及び１０にて検討した。
【００２５】
表１に、分光蛍光光度計にかけた溶液組成物を挙げる。
【００２６】
【表１】
2008540700.tif 000003
【００２７】
ＶＡＮＴＯＣＩＬ  ＩＢを水に溶解させて、５３ｇ／Ｌの定着剤試験溶液を調製した。ＶＡＮＴＯＣＩＬ  ＩＢは、２００５年４月１１日付け米国特許出願第＿＿＿＿＿＿＿＿号（ＨＰ管理番号第２００４０６７５１）記載の、ＰＨＭＢ定着剤として用い得るグアニジンベースの塩であり、参照することで本願に取り入れることとする。ＶＡＮＴＯＣＩＬ  ＩＢは、英国マンチェスター在のＡｖｅｃｉａ  Ｌｔｄ．から市販されている。当該定着剤は、［（ＣＨ２）３ＮＨ（Ｃ＝ＮＨ）ＮＨ（Ｃ＝ＮＨ）ＮＨ（ＣＨ２）３・ＨＣｌ］ｍ−の繰り返し単位を有すると仮定すると、当該定着剤の当量は２１９ｇ／ｅｑであり、試験溶液の規定度は０．２４２ｅｑ／Ｌであった。１０μＬの試験溶液を、調製したスチルベン溶液２５ｍＬ中に混ぜると、得られた定着剤含量は９７μｅｑ／Ｌ（即ち、６ｅｑ／ｍｏｌｅを仮定して、１６μＭ）であった。
【００２８】
ｐＨ４、７、及び１０の緩衝剤は、０．０１モルのコハク酸（ｐＨ４）、又は第一リン酸ナトリウム（ｐＨ７）、又は重炭酸ナトリウム（ｐＨ１０）を、約８０ｍＬの水に溶解させ、校正したｐＨ電極（ｐＨ４，７、１０で校正）に水酸化ナトリウムを加えて適切なｐＨに調節し、最後に、水で１００ｍＬに希釈することで作製した。１０ｍＬの緩衝剤を１５ｍＬのスチルベン試験溶液に付加すると、最終緩衝剤濃度は４０ミリモルであった。
【００２９】
表２は、スチルベン溶液の濃縮物の作製を示す。スチルベン濃縮物は純ＩＰＡ中に希釈し、そして４、４’−ジアミノスチルベンジヒドロクロリドは５０／５０ｖ／ｖのＩＰＡに溶解させた。当該濃縮物について、質量及び標識純度に基づいてｍＭ濃度を計算した。
【００３０】
【表２】
2008540700.tif 000004
【００３１】
（表２に示した）濃縮物のアリコートを水で１リットルに希釈して（表３に示す）スチルベン試験溶液を生成した。
【００３２】
【表３】
2008540700.tif 000005
【００３３】
スチルベン試験溶液１５ｍＬを適切な緩衝剤１０ｍＬと混合して、被検体溶液を調製した。これにより、定着剤を含まないｐＨ４、７、及び１０の、９つの被検体溶液を調製した。被検体溶液を調製するのに１０μＬの定着剤投入溶液を付加した以外は、同様の方法で第二組の９溶液を調製した。
【００３４】
【表４】
2008540700.tif 000006
【００３５】
全ての測定にＪＹ  Ｓｐｅｘ  ｍｏｄｅｌ  ＦＬ２１２の二重回折格子蛍光分光光度計を用いた。
【００３６】
最初に、各ｐＨ緩衝剤内で、励起及び放出スペクトルを測定して、その系の励起及び放出極大を決定した。定着剤は付加しなかった。スチルベンの励起及び放出極大をｐＨの関数として、以下の表５にまとめた。
【００３７】
【表５】
2008540700.tif 000007
【００３８】
アミノ官能基のプロトン化に或る程度起因して、２つのアミノスチルベン誘導体は、ｐＨ４にて、約２０〜３０ｎｍのピーク放出波長シフトを示した。しかしながら、この放出波長におけるシフトは、スチルベンでは観測されなかった。励起極大はｐＨには無関係である。
【００３９】
ピーク極大を同定した後、定着剤とｐＨの効果を検討した。図３は、４、４’−ジアミノ−２，２’−スチルベンジスルホン酸に関する蛍光放出強度を、定着剤の存在下及び不在下におけるｐＨの関数として示している。これらの結果及び後の放出スペクトルについては、放出強度は１μＭに合わせた。存在する場合、定着剤含量は、スチルベン誘導体含量の９７倍であった（モル濃度ではなく当量基準で）。緩衝剤濃度は４０ｍＭであった。
【００４０】
図３のグラフに示すように、定着剤の不在下（緩衝剤プロット）において、アミノ官能基のプロトン化は、劇的に、蛍光を減少させた。しかしながら、ｐＨ７及びｐＨ１０における定着剤の存在下では、ジスルホナート誘導体の蛍光強度は、非スルホン化ジアミノスチルベンの約８０%まで増加した。定着剤の存在は、蛍光強度に及ぼす低ｐＨの影響を相殺すると思われる。定着剤の影響は、少なくとも部分的には、ジアミノスチルベンジスルホナートとの相互作用に起因し得る。カチオン定着剤がスチルベン誘導体の周りに巻きつき且つ同時に２つのスルホナート官能基と相互作用するなら、スチルベン誘導体はより剛性構造となり得る。剛性は蛍光強度を高めることが知られている。あるいはまた、定着剤は、さもなければ蛍光を減ずるであろうスルホナート部位での交換反応に干渉し得る。
【００４１】
表６は、様々なｐＨでの定着剤が有る場合と無い場合のスチルベン溶液についての、任意単位／μＭでの、基準合わせされたピーク蛍光強度を示す。
【００４２】
【表６】
2008540700.tif 000008
【００４３】
スチルベンは、９０ｋ〜５５ｋの範囲でばらつきのある結果を示した。これは、一部には、装置の測定誤差と不純物が原因であり得る。しかしながら、スチルベンの不活性な芳香族構造は、ｐＨとも又は定着剤とも相互作用を何ら有しないはずである。
【００４４】
４、４’−ジアミノスチルベンジヒドロクロリドは、実質的に、定着剤の有無では蛍光強度になんら差異を示さなかった。これは、少なくとも部分的に、２つの等しく帯電した種、即ち、ポジティブ対ポジティブ、の非相互作用性が原因であり得る。しかしながら、高いｐＨ（７及び１０）における蛍光強度の顕著な増加は、アミノ基の脱プロトン化に起因し得る。高いｐＨでは、４、４’−ジアミノスチルベンジヒドロクロリドのアミノ基の脱プロトン化によって、水中における溶解性に必須の電荷が無くなるため、この材料の溶解度は低下するであろう。
【００４５】
定着剤が無い場合、４、４’−ジアミノ−２，２’−スチルベンジスルホン酸の挙動はジアミノスチルベンと類似しており、それは酸性ｐＨ範囲でｐＨ依存の蛍光性を示す。しかしながら、蛍光のｐＨ依存性は、その溶液に定着剤を付加すると消失する。蛍光強度は、ｐＨ４にて約４倍、そしてｐＨ７及びｐＨ１０にて約２倍まで上がった。水中における溶解度に関しては、４、４’−ジアミノ−２，２’−スチルベンジスルホン酸は、酸性及び塩基性ｐＨの両方において、電荷を伴う。これは、塩基性ｐＨにおいて電荷を何ら含まず、潜在的に溶解度の低下するジアミノスチルベンに優る利点である。
【００４６】
本書に説明した組成物１２、システム１０、及び方法の実施形態は、次の利点を含む。スチルベン両性組成物１２は、実質的に、基材１４の蛍光性を高める。何れの理論にも囚われるわけではないが、この高められた蛍光性は、部分的に、Ｃ＝Ｃ結合の周りのねじれを低減する両性スチルベン１６と定着剤１８との複合体の結果生じるものである。
【００４７】
幾つかの実施形態を詳細に説明したが、開示した実施形態を変更し得ることは当業者に明らかであろう。従って、以上の説明は、限定の意はなく、むしろ典型例と考えられるべきである。
【図面の簡単な説明】
【００４８】
【図１】その上に両性スチルベン組成物が配置された基材の概略図
【図２】図２Ａは４、４’−ジアミノ−２，２’−スチルベンジスルホン酸の一般的構造であり、図２Ｂはビアリールスルホナート−４、４’−ジアミノ−２，２’−スチルベンジスルホン酸の一般的構造であり、図２Ｃはビアリールスルホナート−４、４’−ジアミノ−２，２’−スチルベンジスルホン酸の一般的構造である
【図３】定着剤有無の両場合における４、４’−ジアミノ−２，２’−スチルベンジスルホン酸と緩衝剤のｐＨ範囲にわたる蛍光強度のグラフ
【図１】
2008540700.tif 000009
【図２Ａ】
2008540700.tif 000010
【図２Ｂ】
2008540700.tif 000011
【図２Ｃ】
2008540700.tif 000012
【図３】
2008540700.tif 000013
【国際調査報告】
2008540700.tif 000014
2008540700.tif 000015
2008540700.tif 000016